(57)【要約】【課題】保水能力や揚水能力に優れ、かつ、舗装体空隙への浸透時にも材料分離を起こすことのない保水性グラウト材と、そのような保水性グラウト材を用いる保水性舗装体の構築方法、更には、そのような保水性グラウト材を用いて構築された保水性舗装体を提供することを課題とする。【解決手段】有機繊維質の粉末を保水材として含む保水性グラウト材と、その保水性グラウト材を用いる保水性舗装体の構築方法、更には、その保水性グラウト材を用いて構築された保水性舗装体を提供することにより、上記課題を解決する。【選択図】  図１
2005068636.tif 000002
【特許請求の範囲】
【請求項１】
有機繊維質の粉末を保水材として含む保水性グラウト材。
【請求項２】
保水性グラウト材が、セメント１００質量部に対して、保水材としての有機繊維質の粉末２〜４０質量部及び水１００〜４００質量部を含有してなるセメント組成物であることを特徴とする請求項１記載の保水性グラウト材。
【請求項３】
有機繊維質の粉末が、木材及び／又は紙の粉末である請求項１又は２記載の保水性グラウト材。
【請求項４】
空隙を有する舗装層を構築する工程、該舗装層に請求項１〜３のいずれかに記載の保水性グラウト材を注入充填し、保水層を形成する工程を含む保水性舗装体の構築方法。
【請求項５】
空隙を有する舗装層を構築する工程が、路床上に止水層を設ける工程、止水層上に粒状路盤層を構築する工程、粒状路盤層上に有孔表層を構築する工程を含む請求項４記載の保水性舗装体の構築方法。
【請求項６】
舗装層の空隙部分に請求項１〜３のいずれかに記載の保水性グラウト材が注入充填されてなる保水層を有する保水性舗装体。
【請求項７】
空隙部分に保水性グラウト材が注入充填されてなる舗装層が、粒状路盤層とその上部に設けられた有孔表層とを含む請求項６記載の保水性舗装体。
【請求項８】
保水性舗装体の保水層と連通する給水口と、その給水口に水を供給する貯水部若しくは給水管を備えてなる保水性舗装体への給水設備。
【請求項９】
給水管に凍結抑制剤を流すことを特徴とする、請求項８記載の給水設備を用いた舗装体の凍結抑制方法。
【発明の詳細な説明】
【０００１】
【発明の属する技術分野】
本発明は、保水性グラウト材とそれを用いて構築される保水性舗装体に関し、詳細には、保水性と充填性に優れた保水性グラウト材と、それを用いて構築される保水性舗装体並びにその構築方法に関するものである。
【０００２】
【従来の技術】
都市化の進展とともに、騒音の増大、浸水災害頻度の増加、高温化等の都市環境の悪化が近年話題を呼び、特に都市の高温化、いわゆるヒートアイランド現象が顕著であるとして、この改善策を模索する気運が高まっている。この原因としては、コンクリートやアスファルトによる地面の封緘、水面あるいは緑等の自然の減少、多くの住民による生活からの排熱、さらに建物の高密度化、高層化が風の流れを変え、熱を逃げにくくしている点等が指摘されている。特に、真夏の炎天下における道路舗装体の表面温度、中でもアスファルト舗装体の表面温度は、太陽熱を吸収して６０℃以上に達することがあるといわれている。表面温度の上昇は、気温をも上昇させ、さらに舗装体に蓄熱された熱エネルギーの放射によって、都市部に熱帯夜を作り出し、引いてはエアコンの高稼動の原因ともなって、ヒートアイランド現象をつくり出している。また、コンクリート舗装体では、アスファルト舗装体ほどではないものの、自然地盤の土よりもはるかに路面温度が上昇しやすい。
【０００３】
そこで、舗装を対象にした改善策が種々検討されており、中でも舗装体に水を含ませ、その水が蒸発するときに奪う潜熱によって舗装表面温度の上昇を抑制し、ヒートアイランド現象の緩和を図ろうとする保水性舗装が盛んに提案されている。この保水性舗装技術を確立する上での主な共通課題としては、如何に多量の水を舗装体に含ませ蒸発させるか、また、蒸発により失われた水を如何に効率よく舗装体に補給して舗装体の冷却機能を長期間持続させるかという点等が挙げられる。
【０００４】
例えば、多量の水を舗装体に含ませ蒸発させる技術として、特許文献１では、多孔質コンクリート成形体の空隙中にセメントと多孔質フィラーとを混合したスラリー状充填材を注入して保水性を有した舗装体を形成する方法が開示されている。特許文献２では、保水性と透水性を有するシルト系充填材を有孔表層中の空隙に充填して保水性を有した舗装体を形成する方法が開示されている。特許文献３では、有孔表層に多孔質のセラミックス焼結体を用いて保水性を有した舗装体を形成する方法が開示されている。特許文献４では、廃ベントナイト、廃泥水、泥状の掘削土等の建設汚泥に、セメントを加え、さらに混和薬剤とを加えて形成した混合土を加圧成形した後、破砕して保水性人工骨材とし、この保水性人工骨材を主材料とする保水性路盤を形成する方法が開示されている。また、特許文献５には、切り込み砕石層及び粒調砕石層からなる路盤と透水性アスファルト層との間に、多数の保水性セラミック骨材を敷き均して形成した保水層を備えた舗装が開示されている。さらに特許文献６では、基層及び路盤層にロックウールを含有させて保水層とした技術が開示されており、特許文献７では、透水性アスファルト混合物、透水性セメントコンクリート、透水性セメントモルタル等の多孔質成形ブロックからなる有孔表層中の空隙内に、保水性、透水性を有するシルト質又は粘土質又はこれを焼成した粒体を充填し、粒体の毛細管現象による保水性、吸水性を持たせた技術が開示されている。
【０００５】
しかしながら、これら従来の保水性舗装において保水材として使用されている材料は保水能力が小さく、降雨時に吸収した雨水や散布された水が短時間で蒸発して失われてしまい、温度上昇抑制効果が長時間にわたり持続しないという欠点がある。すなわち、降雨あるいは散水直後には、水は保水性舗装体に浸透して保水性舗装体内の多孔質フィラーや保水性セラミック骨材などの保水材に蓄えられるものの、蓄えられた水は舗装体表面が日照を受けると急速に蒸発してしまい、比較的短時間で舗装表面は乾燥し、舗装表面の温度が上昇してしまうという問題があった。
【０００６】
この問題を解決するために、保水性舗装体における保水材を含む保水層の厚さを厚くして、保水量を増大させることも考えられるが、舗装表面から水を蒸発させるためには、保水層の下部から上部に向かって毛細管現象を利用した揚水能力が求められる。しかし、上記従来の保水性舗装において使用されている保水材は、この毛細管現象を利用した揚水能力が十分でなく、保水層を層厚に構築できないという問題を有している。
【０００７】
このため、舗装体に水を供給して舗装体表面から蒸発する水を補給し、舗装体の温度上昇抑制効果を長期間持続させようとする技術が提案されている。例えば、特許文献８においては、有孔表層と不織布等の水分供給層を有し、その周囲と底面をシールして水分貯留層とし、降雨若しくは給水装置からの水を水分貯留層に貯留させ、晴天時においては下層の水分貯留層より供給される水分を舗装体表面より大気中に放出させて、路面温度の上昇を抑制する舗装体が開示されている。また、特許文献９においては、路床上に切込砕石を敷き詰め、その上部に複数層の透水性アスファルト層を積層して一体化した舗装構造であって、前記切込砕石の底面及び側面を防水シートで囲うとともに、該防水シート内で、上部が前記透水性アスファルト層に接続され、下部が前記切込砕石内に挿入された不織布に水供給機能を持たせた保水性舗装が開示されている。
【０００８】
しかしながら、このような保水性舗装においても、給水手段として使用される不織布等の揚水能力には限界があり、舗装体内の保水層を常に水を含んだ状態に保つことは極めて困難であった。
【０００９】
また、従来、保水性舗装における保水層の構築には、保水材を混入させた保水性グラウト材を舗装体の有孔表層あるいは砕石路盤の空隙に注入して保水性舗装体を構築する方法が採られているが、従来の保水材を含有した保水性グラウト材は、有孔表層及び砕石路盤層の空隙に浸透する過程で材料分離が生じやすく浸透能力に限界があるため、保水性舗装体の構築に際しては、保水層を何層にも分けて保水性グラウト材を注入する必要があり、作業性が極めて悪いという欠点を有していた。
【００１０】
【特許文献１】特開２００１−３０３５０４号公報
【特許文献２】特開平１０−４６５１３号公報
【特許文献３】特許第３１６８２６８号公報
【特許文献４】特開２０００−１２００１０号公報
【特許文献５】特開平９−１９５２１２号公報
【特許文献６】特開２００２−１３８４０６号公報
【特許文献７】特開２０００−１０９６９９号公報
【特許文献８】特開平８−２０９６１３号公報
【特許文献９】特開平８−８５９０５号公報
【００１１】
【発明が解決しようとする課題】
本発明は、上記のような従来技術の欠点を解決するために為されたもので、保水能力や揚水能力に優れ、かつ、舗装体空隙への浸透性に優れた保水性グラウト材と、そのような保水性グラウト材を用いる保水性舗装体の構築方法、更には、そのような保水性グラウト材を用いて構築された保水性舗装体を提供することを課題とするものである。
【００１２】
【課題を解決するための手段】
本発明者らは、上記の課題を解決すべく、保水性舗装体の構築に使用される保水性グラウト材について研究を重ね、その結果、従来の保水性グラウト材に使用されている保水材とは全く異なる有機繊維質系の粉末を保水材として保水性グラウト材に含有させることにより、保水能力や揚水能力に優れ、しかも、舗装体空隙に浸透充填させるときにも浸透性に優れ、充填性に優れた保水性グラウト材が得られ、この保水性グラウト材を用いれば、従来の薄い保水層はいうまでもなく、層厚の厚い保水層をも、効率よく構築することができることを見出して、本発明を完成した。
【００１３】
すなわち、本発明は、有機繊維質の粉末を保水材として含む保水性グラウト材と、その保水性グラウト材を用いる保水性舗装体の構築方法、更には、その保水性グラウト材を用いて構築された保水性舗装体を提供することにより、上記の課題を解決するものである。
【００１４】
本発明の保水性グラウト材は、上記のとおり有機繊維質の粉末を保水材として含むものであり、所期の保水能力や揚水能力が得られる限り、その配合に特段の制限はないけれども、好適には、セメント１００質量部に対して、保水材としての有機繊維質の粉末２〜４０質量部及び水１００〜４００質量部を含有してなるセメント組成物であるのが好ましい。本発明の保水性グラウト材には、前記の成分以外に、セメント混和材や、分離防止剤、消泡剤などを適宜添加しても良い。
【００１５】
本発明の保水性グラウト材に保水材として使用される有機繊維質の粉末としては、それが有機繊維質を含むか有機繊維質からなり、保水性グラウト材に所期の保水能力や揚水能力を与えるものである限り特段の制限はないが、好適には木材の粉末又は紙の粉末を使用するのが、保水能力や揚水能力、更には、充填性の点から好ましい。木材の粉末又は紙の粉末は、そのいずれか一方を用いても良いし、両者を併用しても良い。また、使用される木材の粉末又は紙の粉末は、１種類に限られず、２種以上を適宜併用しても良く、必要に応じて、鉱物質多孔フィラーを併用しても良い。
【００１６】
上記のような本発明の保水性グラウト材を用いて保水性舗装を構築するには、路床上に止水層を設け、その上に空隙を有する舗装層を構築し、その後、その舗装層に本発明の保水性グラウト材を注入充填し、保水層を形成すれば良い。保水層を厚層に構築するには、有孔表層の下に粒状路盤層を設けて舗装層を構築し、この舗装層に、有孔表層上部から本発明の保水性グラウト材を注入、充填することによって保水層が形成され、本発明の保水性舗装体が構築される。本発明の保水性グラウト材は浸透性並びに充填性に優れているので、有孔表層及びその下に位置する粒状路盤層を有孔表層の上部から保水性グラウト材によって効率良く注入、充填することが可能であり、一回の注入作業で、層厚の厚い保水層を形成することが可能である。また、本発明の保水性グラウト材を注入、充填して形成された保水層は揚水能力に優れているので、保水層を厚層に形成しても保水層下部から保水層上部へと毛細管現象を利用して水を供給することが可能であり、舗装体表面近傍を長期にわたって保水状態に保つことができる。なお、粒状路盤層の下に設ける止水層は、保水層に供給された水が粒状路盤層よりも下層の路床等に流失してしまうことを防止するものである。なお、止水層と路床との間には、粒状路盤層や砂層等の遮断層があってもよい。
【００１７】
上記のようにして構築された本発明の保水性舗装体は、舗装体の空隙部分に本発明の保水性グラウト材が注入充填されてなる保水層を有し、保水能力に優れるとともに、揚水能力にも優れ、舗装体表面の温度上昇を抑制する機能を長期にわたって発揮することができる。
【００１８】
本発明の保水性舗装体には、保水層に水を供給する給水設備を設けても良く、給水設備としては、保水性舗装体の保水層と連通する給水口と、その給水口に水を供給する貯水部若しくは給水管を備えてなる給水設備が好ましく、このような給水設備によれば、保水能力に優れた本発明の保水性舗装体の保水層に効率よく大量の水を適宜供給することができ、本発明の保水性舗装体の温度上昇抑制機能を更に長期間にわたり持続させることが可能となる。
【００１９】
本発明の保水性舗装体は、舗装体表面の温度上昇の抑制が期待される場所であればどこに適用しても良いが、典型的には、歩道、公園、遊歩道、自転車道、スポーツグラウンド、イベント会場、駐車場等の舗装された広場などが挙げられる。
【００２０】
【発明の実施の形態】
以下、図面を用いて、本発明について更に詳細に説明する。
【００２１】
図１は、本発明の保水性舗装体の一例を示す断面図であり、図１において、１は路床、２は路床１上に設けられた止水層、３は止水層２上に設けられた粒状路盤層、４は粒状路盤層３上に設けられた有孔表層、５は粒状骨材である。このような保水性舗装体を構築するには、まず、路床１上に止水層２を設ける。止水層２を形成する材料としては、例えば、ポリエチレンシート、ナイロンシート、ポリエステルシート、塩化ビニールシート、ポリウレタンシート等の樹脂シート、不織布や織布にアスファルト等の止水性材料を含浸させた防水シート、ゴムシート等が挙げられ、これらを路床１上に敷き広げ、止水層２を設ける。図示の例では、止水層２が路床１の上に直接に設けられているが、止水層２と路床１の間には、さらに砕石などからなる粒状層や砂層等の遮断層等を設けても良い。止水層２の下層が、例えば砕石層や砂層である場合は、アスファルト乳剤、改質アスファルト乳剤、ウレタンエマルション、ＳＢＲラテックス等を散布した後、さらに表面に付着防止用の砂等を散布して止水層２とすることもできる。止水層２は、水が下層の路床１へと流失するのを防止するためにも設けるものである。
【００２２】
次に、止水層２の上に、好ましくは単粒の粒状骨材５を所定厚さに敷き均して粒状路盤層３を構築する。粒状路盤層３を構成する骨材としては、社団法人日本道路協会発行の「アスファルト舗装要綱」に記載されている舗装用の骨材で、砕石、玉砕、砂利、鉄鋼スラグ等が用いられる。また、再生骨材やその他、前記各種骨材に類似する粒状材料で、人工焼成骨材、焼成発泡骨材、人工軽量骨材、陶磁器粒、エメリー、レンガやコンクリート製品の解砕材等も使用することができる。さらに、これらの骨材をセメント、樹脂あるいはアスファルト等でコーティングしたものを使用することもできる。粒状路盤層３に使用する粒状骨材の粒径としては、一般的には、粒径範囲が２０〜３０ｍｍの４号砕石、粒径範囲が１３〜２０ｍｍの５号砕石、粒径範囲が５〜１３ｍｍの６号砕石が使用され、好ましくは、粒径範囲が１３〜２０ｍｍの５号砕石が使用される。粒状路盤層３の厚さに特に制限はないが、高い保水能力が期待できるという点からは、厚ければ厚いほど好ましい。しかしながら、後述する本発明の保水性グラウト材が持つ揚水能力からその厚さには自ずと制限があり、最大でも６０ｃｍ以下とするのが好ましく、より好ましくは５〜４０ｃｍ、更に好ましくは１０〜３５ｃｍ程度である。
【００２３】
粒状路盤層３の上には有孔表層４が構築される。本発明における有孔表層４とは、一般的に透水性舗装用混合物あるいは排水性舗装用混合物等の粗骨材を主体とした開粒度の混合物で舗設された表層であって、１５〜３０％程度の空隙率を有することを特徴とする舗装用混合物で舗設された舗装をいい、２０〜３０％の高い空隙率を有した舗装用混合物がより好ましい。舗装用混合物を構成するバインダーとしては、一般的にストレートアスファルトが使用されるが、ストレートアスファルトに限られるものではなく、改質アスファルトやエポキシ樹脂、アクリル樹脂、ウレタン樹脂等の樹脂の他、骨材相互を結合できるものであれば特に制約はない。有孔表層４を構成する骨材５としては、粒状路盤層３を構成する骨材５と同様に、社団法人日本道路協会発行の「アスファルト舗装要綱」に記載されている舗装用の骨材で、砕石、玉砕、砂利、鉄鋼スラグ等が用いられる。また、再生骨材やその他、前記各種骨材に類似する粒状材料で、人工焼成骨材、焼成発泡骨材、人工軽量骨材、陶磁器粒、エメリー、レンガやコンクリート製品の解砕材等も使用することができる。有孔表層４に使用する骨材の粒径としては、一般的には、粒径範囲が５〜１３ｍｍの６号砕石、粒径範囲が２．５ｍｍ以下の細目砂、及び石粉が使用される。有孔表層４の厚さは、通常、３〜１０ｃｍであり、好ましくは、３〜５ｃｍである。
【００２４】
本発明の保水性舗装体は、上述のようにして構築された有孔表層４の上から本発明の保水性グラウト材を注入し、有孔表層４の空隙部、更には、粒状路盤層３の空隙部を充填して、これら有孔表層４及び粒状路盤層３を保水層とすることによって構築される。本発明の保水性グラウト材は、後述するように浸透性並びに充填性に優れているので、有孔表層４の上から注入して、有孔表層４内の空隙だけでなく、その下に位置する粒状路盤層３の空隙部までも充填することができ、有孔表層４と粒状路盤層３からなる厚層の保水層を一気に構築することができるものである。
【００２５】
本発明の保水性グラウト材は、セメントと、水と、それに加えて、保水材として有機繊維質の粉末を含むことを特徴としている。セメントとしては、普通ポルトランドセメント、早強ポルトランドセメント、白色ポルトランドセメント、中庸熱ポルトランドセメント、耐硫酸塩ポルトランドセメント、高炉セメント、シリカセメント、低発熱セメント、アルミナセメント、超速硬セメント等が使用可能であるが、超速硬性セメント混和剤との水和反応性に優れること、長期強度の確保に優れること等から、普通ポルトランドセメントが好ましい。
【００２６】
本発明の保水性グラウト材に使用される保水材としての有機繊維質の粉末としては、所期の保水能力と揚水能力が得られる限り特に制限はないが、好ましくは木材及び／又は紙の粉末が用いられる。木材としては、間伐材を乾燥した後、粉末にした木粉が挙げられる。樹種に特に制限はないが、杉、松、樅、唐松、ヒバ等が一般的であり、松や樅が好ましく使用される。また、紙としては、古紙を解砕して粉末状にしたものが好適である。木材及び／又は紙の粉末の大きさは、保水性グラウト材が注入充填される舗装体空隙の大きさにも依るが、通常は、粒径ないしは繊維長が１ｍｍ以下であるのが、良好な充填性と保水能力並びに揚水能力を達成する上からは好ましい。木材の粉末又は紙の粉末は、そのいずれか一方を用いても良いし、両者を併用しても良い。また、使用される木材の粉末又は紙の粉末は、１種類に限られず、２種以上を適宜併用しても良く、さらには、鉱物質多孔フィラーを併用してもよい。
【００２７】
保水材としての有機繊維質の粉末は、好ましくは、セメント１００質量部に対して、２〜４０質量部が使用される。保水材としての有機繊維質の粉末の配合量がセメント１００質量部に対して２質量部未満では、十分な保水性能が期待できない恐れがあり、また、４０質量部を越えると、保水性グラウト材が増粘し過ぎて浸透性が損なわれ、充填性が劣る恐れがある。保水材の配合量は、保水材が木材の粉末である場合には、保水能力や揚水能力の観点から、セメント１００質量部に対して１０〜３５質量部がより好ましく、さらに好ましくは、１５〜２５質量部である。また、保水材が紙の粉末である場合には、保水能力や揚水能力の観点から、セメント１００質量部に対して６〜１２質量部がより好ましく、さらに好ましくは７〜１０質量部である。
【００２８】
水は、清浄なものであれば特に制限なく使用できるが、一般的には通常の水道水が使用され、その使用量は、好ましくは、セメント１００質量部に対して１００〜４００質量部であり、さらに好ましくは、２００〜３００質量部である。水の量がセメント１００質量部に対して１００質量部未満では、保水性グラウト材の粘度が高くなり過ぎ、有孔表層や粒状路盤層の空隙への良好な浸透性が得られなくなる可能性がある。また、水の量がセメント１００質量部に対して４００質量部を越えると保水性グラウト材の固化後の強度が低く、舗装材として使用に耐えなくなる恐れがある。
【００２９】
本発明の保水性グラウト材には、前記の成分以外に、セメント混和材や、分離防止剤、消泡剤などを適宜添加しても良い。超速硬性セメント混和材としては、カルシウムアルミネートと無水石膏との混合物、又はカルシウムアルミネート、ナトリウムアルミネート及び無水石膏の三者の混合物が使用され、通常、セメント１００質量部に対して、超速硬性セメント混和材１０〜５０質量部が使用され、好ましくは、１５〜３０質量部である。超速硬性セメント混和材の量がセメント１００質量部に対して１０質量部未満では、速硬性が期待できず、また５０質量部を越えると、その増量効果が得られない。
【００３０】
分離防止剤としては、セメント系のグラウト材あるいは、セメントコンクリートに通常使用される市販の分離防止剤であればよく、特に限定するものではない。分離防止剤の配合量は、通常、セメント１００質量部に対して、０．０３〜１質量部であり、好ましくは、０．０４〜０．５質量部である。分離防止剤の配合量が０．０３質量部未満では、分離防止の効果が期待できず、また１質量部を越えると、その増量効果が得られない。
【００３１】
消泡剤としては、セメント系のグラウト材に通常使用されているものであれば使用可能であり、特に限定するものではない。消泡剤の配合量は、通常、セメント１００質量部に対して、０．０５〜１質量部である。消泡剤の配合量が０．０５質量部未満では、消泡効果が期待できず、また１質量部を越えると、その増量効果が得られない。
【００３２】
図１において、６は側溝であり、側溝６は、側溝６を縦断方向に仕切る横流れ堰７によって、縦断方向に２つの部分、即ち、保水性舗装体に近い方の貯水部９と、保水性舗装体からは遠い方の排水部１０とに分けられており、貯水部９には、貯水部９を横断方向に仕切る縦流れ堰８が設けられている。側溝６の保水性舗装体に接する側の壁面には、給水口１１が穿孔され、貯水部９と保水性舗装体の保水層を構成している粒状路盤層３と連通している。
【００３３】
図２は、図１を上から見た平面図であり、図１と同じものには同じ符号が付してある。図２に示すように、貯水部９は、複数の縦流れ堰８、８、８・・・によって複数の部分に分割されており、分割された各貯水部９、９、９・・・には少なくとも１つの給水口１１が穿孔されており、保水性舗装体の保水層と連通している。分割された各貯水部９、９、９・・・に設けられる給水口１１の数は１つに限られず、２つ以上であっても良いことは勿論である。側溝６の壁面における給水口１１の位置は、隣接する保水性舗装体の保水層と連通する位置であれば特に制限はないが、貯水部９、９、９・・・に貯水されている水を有効に隣接する保水性舗装体の保水層に供給するという観点からは、貯水部９、９、９・・・のなるべく下方に設けるのが好ましい。
【００３４】
上記のような保水性舗装体において、例えば、降雨乃至は散水等によって有孔表層４上に撒かれた水は、有孔表層４内に浸透し、更には、その下の粒状路盤層３内にも浸透して、それら有孔表層４と粒状路盤層３とによって構成される保水層中に保水される。保水された水は、舗装体表面から適宜蒸発し、蒸発時に奪う潜熱によって舗装体表面の温度上昇を抑制する。本発明の保水性舗装体においては、含まれる保水材としての有機繊維質の粉末自体の保水能力が高いことに加えて、保水層が有孔表層４と粒状路盤層３から構成されており、比較的厚いので、保水量が多く、長期間にわたって舗装体表面の温度上昇を抑制することができるという効果がある。
【００３５】
一方、有孔表層４上部からの浸透水の量が、保水層を構成している有孔表層４及び粒状路盤層３の保水能力を越えた場合には、浸透水は、給水口１１から貯水部９、９、９・・・へと滲み出し、そこで貯水される。一方、有孔表層４の表面水は有孔表層４の表面を流れて貯水部９、９、９・・・に貯水される。貯水部９、９、９・・・に貯水された水は、給水口１１を通じて、保水層としての粒状路盤層３内に適宜浸透し、粒状路盤層３を常に保水状態に保つことを可能にする。有孔表層４上部からの浸透水を待つことなく、貯水部９、９、９・・・内に別途の水源から水を積極的に供給しても良いことは勿論である。なお、粒状路盤層３内に給水口１１と接続する有孔管が埋設されていてもよい。
【００３６】
貯水部９、９、９・・・に縦流れ堰８を越えるほどに大量の水が供給された場合には、供給された水は側溝６の勾配に沿って縦流れ堰８を越え、順次下流の貯水部９、９、９・・・へと流れていくことになる。また、貯水部９、９、９・・・に供給された水の量が更に大量となった場合には、横流れ堰７を越えて、側溝６の排水部１０へと排水される。
【００３７】
このように、本発明の保水性舗装体に、上記のような二重構造の側溝６を隣接させ、保水性舗装体への給水設備として機能させることによって、保水層を構成する粒状路盤層３や有孔表層４を長期間にわたって保水状態に保つことが可能になり、保水性舗装体による舗装体表面の温度上昇抑制機能をより長期にわたって維持することが可能となる。
【００３８】
図３は、保水性舗装体への給水設備の他の例を示す平面図である。図３において、１２は給水管であり、給水管１２からは分岐管１３、１３・・・が適宜の間隔で側方に突出しており、分岐管１３、１３・・・の先端は側溝６の側壁に設けられた給水口１１、１１・・・に連通している。この状態で給水管１２に図示しない水源から給水すれば、給水された水は分岐管１３、１３・・・と給水口１１、１１・・・を介して、保水層を構成している粒状路盤層３内へと浸透し、粒状路盤層３を潤して保水状態にするとともに、毛細管現象による揚水作用により、有孔表層４内へも浸透して有孔表層４を同じく保水状態にすることができる。これにより、保水性舗装体の保水層を構成する粒状路盤層３や有孔表層４を長期間にわたって保水状態に保つことが可能になり、保水性舗装体による舗装体表面の温度上昇抑制機能をより長期にわたって維持することが可能となる。なお、分岐管１３、１３・・・は、必要に応じて粒状路盤層３内まで伸びていても良い。その場合、粒状路盤層３内に位置する分岐管１３、１３・・・の部分は有孔管とするのが望ましい。また、冬季など、舗装体の凍結が危惧されるような場合には、給水管１２に凍結抑制剤を流すようにすれば、分岐管１３及び給水口１１を介して舗装体内に凍結抑制剤を浸透させることができるので、舗装体の凍結を抑制することが可能である。凍結抑制剤は、一般的に使用されているもので良く、例えば、塩水や塩化カルシウム液などを用いることができる。
【００３９】
なお、以上の例では、本発明の保水性舗装体の保水層は粒状路盤層３と有孔表層４とによって構成されているが、保水性舗装体の保水層は必ずしもこの構造でなければならないという訳ではなく、有孔表層のみを厚くして有孔表層だけで保水層を構成するようにしても良いことは言うまでもない。
【００４０】
以下、実験並びに実施例を用いて本発明をより詳細に説明する。
【００４１】
〈実験１〉
保水材として、機能性木粉（粒径１ｍｍ以下）、又は、古紙粉末（繊維長１ｍｍ以下）のいずれかと、普通ポルトランドセメント（太平洋セメント株式会社製）及び水道水を、以下の表１の保水材／セメント比（Ｆ／Ｃ）、水／セメント比（Ｗ／Ｃ）になるように混合し、５種類の実験用保水性グラウト材を調製した。一方、比較対照として、鉱物質多孔フィラー（セピオライト）と先に用いたのと同じ普通ポルトランドセメント及び水とを表１の保水材／セメント比、水／セメント比になるように混合し、２種類の比較用保水性グラウト材を調製した。なお、実験用の保水性グラウト材３に用いた鉱物質多孔フィラーは、上記比較用に用いたものと同じである。
【００４２】
併行して、所定形状の型枠に５号砕石を２５ｃｍ厚に敷き均し、表面を平らに均して軽く転圧した上に、改質アスファルトをバインダーとした空隙率２５％の開粒度アスファルト混合物で作製された厚さ５ｃｍのブロックをセットし、供試体とした。当該ブロック表面から上記５種類の実験用保水性グラウト材及び２種類の比較用保水性グラウト材を流し込み、その浸透充填性を調べた。結果を、測定した各保水性グラウト材のＪ１０ロートフロータイムとともに、表１に合わせて示す。なお、浸透充填性の評価は、砕石層の隅々まで保水性グラウト材が浸透充填した場合には◎；振動を加えるとほぼ砕石層の隅々まで保水性グラウト材が浸透充填した場合には○；振動を加えても砕石層の隅までは保水性グラウト材が浸透充填しない場合には×とした。
【００４３】
【表１】
2005068636.tif 000003
【００４４】
表１に示すように、実験用の保水性グラウト材１〜５及び比較用の保水性グラウト材１〜２のいずれもが、Ｊ１０ロートフロータイムは７秒以下と極めて低い値であったにも関わらず、浸透充填性においては、大きな差が見られた。すなわち、保水材として有機繊維質の粉末である木粉又は古紙粉末のみを用いた実験用保水性グラウト材１、２、４、５、及び、保水材として有機繊維質の粉末である木粉と鉱物質多孔フィラーを併用した実験用保水性グラウト材３は、ブロック下部の砕石層の隅々にまで浸透充填し、良好な浸透充填性を示したのに対し、保水材として従来の鉱物質多孔フィラーを用いた比較用の保水性グラウト材１〜２は、振動を加えてもブロック下部の砕石層の隅々まで保水性グラウト材が浸透充填せず、浸透充填性において明らかに劣っていた。以上の結果から、保水材として有機繊維質の粉末を含む本発明の保水性グラウト材は、透水性又は排水性舗装用混合物を用いて構築された有孔表層の上から注入して、有孔表層下部の粒状路盤層にまで十分に浸透し、充填することができるものであることが分かる。また、固化後、供試体を切断し、断面を調べたが、実験用の保水性グラウト材１〜５を注入充填した供試体においては、注入した保水性グラウト材が全体にわたって均一に浸透、充填されていた。
【００４５】
〈実験２〉
実験１で調製したのと同じ５種類の実験用保水性グラウト材及び２種類の比較用保水性グラウト材のそれぞれの固化後の物性を次の方法で調査した。すなわち、上記７種類の保水性グラウト材のそれぞれを、直径５０ｍｍ、高さ５０ｍｍの円筒形の型枠に流し込み、３日間固化させて供試体とし、型枠からの脱型の可否、固化・乾燥収縮率、１０分吸水高さ、及び、２４時間吸水率を調べた。脱型の可否は、モールド脱型機を用いて脱型したしたとき、形状が崩れないものを○；脱型はできるが、変形するものを△とした。また、１０分吸水高さは、予め乾燥させた供試体を立てた状態で供試体下部の５ｍｍを１０分間水に浸し、１０分後に供試体のどこまで水が上昇したかをｍｍで表したものである。２４時間吸水率は、予め乾燥させた供試体を２４時間水に浸漬し、その重量を測定して供試体に吸水した水の容積を水の比重を１として求め、その容積の供試体容積に対する％で示したものである。結果を表２に示す。
【００４６】
【表２】
2005068636.tif 000004
【００４７】
表２の結果から明らかなように、保水材として有機繊維質の粉末である木粉あるいは古紙粉末を含む実験用の保水性グラウト材１〜５は、従来の比較用の保水性グラウト材１〜２と同様に、脱型することができた。中でも、実験用の保水性グラウト材２及び５は、容易に脱型できる強度があることが分かった。また、収縮率に関しても、実験用の保水性グラウト材１〜５は、従来の比較用の保水性グラウト材１〜２と同程度であり、保水性舗装に十分使用することができることが確認された。
【００４８】
一方、１０分吸水高さは、実験用の保水性グラウト材１〜５のいずれもが、４３ｍｍ以上と、比較用の保水性グラウト材１〜２を１０ｍｍ以上上回り、揚水能力に優れていることが分かる。特に、保水材として古紙粉末を用いた実験用保水性グラウト材４及び５は、高さが５０ｍｍある供試体の上部にまで水が吸い上げられ、揚水能力が特に優れていることが分かった。また、２４時間吸水率を比べても、実験用の保水性グラウト材１〜５のいずれもが、比較用の保水性グラウト材１〜２を上回る吸水率を示し、保水能力に優れることが確認された。
【００４９】
以上のように、保水材として有機繊維質粉末を含む本発明の保水性グラウト材は、舗装体空隙への浸透、充填性に優れ、厚層の保水層を効率良く構築できるばかりでなく、揚水能力、保水能力の点でも、保水材として鉱物質多孔フィラーを用いる従来の保水性グラウト材よりも優れたものである。
【００５０】
〈実施例１〉
縦９０ｃｍ、横９０ｃｍ、高さ４０ｃｍのテストピット内に、ビニールシートを敷き、その上に５号砕石を厚さ３０ｃｍに敷き均し、軽く転圧して粒状路盤層とした。さらにその上に、ストレートアスファルトをバインダーとした空隙率２５％の透水性舗装用アスファルト混合物を厚さ５ｃｍに敷き均し、転圧して有孔表層を舗設した。この有孔表層の上から、実験１で使用した実験用保水性グラウト材２を、テストピット下部から注入した保水性グラウト材が流れ出るまで注入充填し、本発明の保水性舗装体を構築した。養生後、有孔表層上部から水道水を注ぎ、保水性舗装体内を飽和状態とした。一方、同型のテストピット内に、保水性グラウト材の注入充填をしないこと以外は上記と同様にして、舗装体を構築し、比較対照用舗装体とした。なお、比較対照用舗装体には注水は行わなかった。本発明の保水性舗装体と比較対照用舗装体の表面を、上部約８０ｃｍの距離から赤外線ランプで照らし、それぞれの舗装体表面に取り付けた温度計によって、舗装体表面温度の変化を調べた。比較対照用舗装体の表面温度は、赤外線ランプ照射開始約３時間後には６０℃近辺まで上昇したのに対し、本発明の保水性舗装体の表面温度は、照射開始後３時間を経過しても４５℃程度までしか上昇せず、その後も、ほぼ４５℃の温度を保ち、本発明の保水性舗装体が舗装体表面温度の上昇抑制に効果があることが確認された。
【００５１】
〈実施例２〉
粒状路盤層の厚さを２３ｃｍとし、保水性グラウト材として実験１で使用した実験用保水性グラウト材５を使用した以外は実施例１と同様にして、本発明の保水性舗装体を構築した。併行して、粒状路盤層を同じくテストピット内に厚さ２３ｃｍで敷き均した後、実験１で使用した比較用保水性グラウト材１を注入充填し、固化するのを待って、その上から実施例１で使用したのと同じ透水性舗装用アスファルト混合物を用いて有孔表層を厚さ５ｃｍに舗設し、その上から、粒状路盤層に充填したのと同じ比較用保水性グラウト材１を注入充填して、比較用の保水性舗装体を構築した。本発明の保水性舗装体と比較用の保水性舗装体とを同様に養生後、有孔表層から水道水を注ぎ、保水性舗装体内を飽和状態とした。
【００５２】
本発明の保水性舗装体と比較用の保水性舗装体の表面を、上部約８０ｃｍの距離から赤外線ランプで照らし、それぞれの舗装体表面に取り付けた温度計によって、舗装体表面温度の変化を調べた。両舗装体の表面温度は、照射開始から急速に上昇したが、両者共に、照射開始後約４時間で約４５℃となり、一定した。照射開始約６時間を経過したあたりから、比較用の保水性舗装体の表面温度は徐々に上昇し始め、照射開始約８時間で５５℃まで上昇したのに対し、本発明の保水性舗装体の表面温度は赤外線ランプ照射開始後８時間を経過しても約４５℃とほぼ一定であった。このように、本発明の保水性舗装体は保水能力並びに揚水能力に優れ、舗装体表面温度の上昇抑制効果が従来の保水性舗装体に比べ長期間持続した。
【００５３】
【発明の効果】
以上のように、本発明の保水性グラウト材は、舗装体空隙への浸透性、充填性に優れているので、有孔表層とその下に位置する粒状路盤層の二つの舗装層を保水層とする場合のように保水層を厚く形成する場合でも、有孔表層の上部から注入、充填することが可能であり、保水性舗装体を効率良く構築することができるという効果がある。また、本発明の保水性グラウト材は、固化後の保水能力並びに揚水能力に優れているので、保水層を厚層に形成しても保水層下部から保水層上部へと毛細管現象を利用して水を供給することが可能であり、本発明の保水性グラウト材を用いて構築された保水性舗装体は、舗装体表面の温度上昇を長期にわたって抑制することができるという優れた効果がある。また、本発明の保水性舗装体に、保水層に水を供給する給水設備を設ける場合には、保水能力に優れた本発明の保水性舗装体の保水層に効率よく大量の水を適宜供給することができ、本発明の保水性舗装体の温度上昇抑制機能を更に長期間にわたり持続させることが可能である。このように、本発明の保水性グラウト材とそれを用いる保水性舗装体の構築方法、並びに、構築された保水性舗装体は、極めて優れたものであり、顕著なる効果を奏するものである。
【図面の簡単な説明】
【図１】本発明の保水性舗装体の一例を示す断面図である。
【図２】本発明の保水性舗装体の一例を示す平面図である。
【図３】本発明の保水性舗装体の他の一例を示す平面図である。
【符号の説明】
１          路床
２          止水層
３          粒状路盤層
４          有孔表層
５          粒状骨材
６          側溝
７          横流れ堰
８          縦流れ堰
９          貯水部
１０          排水部
１１          給水口
１２          給水管
１３          分岐管
【図１】
2005068636.tif 000005
【図２】
2005068636.tif 000006
【図３】
2005068636.tif 000007